(57)【要約】 【課題】本発明は市販の香水やアロマオイルを焼結金属体に浸透させて使用者が好きな香りを楽しむことができ、且つ洗浄が可能で、何回も他の香りを楽しむことが可能と成る香り付き焼結金属片を提供することを目的とする。【解決手段】多数の直線状の貫通孔1aを有した焼結金属体１に、液体香料２を含浸させた構造とする。又、直径０．２ｍｍ〜１．０ｍｍの球状の粒子を用いた焼結金属体１に、液体香料２を含浸させた構造としても良い。この時、焼結金属体１を円盤状などに形成し、貫通孔1aの直径を０．０５ｍｍ〜０．５ｍｍにすると良く、また焼結金属体１に化学メッキ或いは電気メッキを施して被膜が形成されたものとする。更に液体香料２としては、香料或いはアロマオイルを用いると良い。【選択図】図１
2006274377.tif 000002
【特許請求の範囲】
【請求項１】
多数の直線状の貫通孔（1a）を有した焼結金属体（１）に、液体香料（２）を含浸させたことを特徴とする香り付き焼結金属片。
【請求項２】
前記焼結金属体（１）が円盤状であり、前記貫通孔（1a）の直径が０．０５ｍｍ〜０．５ｍｍである請求項１記載の香り付き焼結金属片。
【請求項３】
直径０．２ｍｍ〜１．０ｍｍの球状の粒子（11）を用いた焼結金属体（１）に、液体香料（２）を含浸させたことを特徴とする香り付き焼結金属片。
【請求項４】
前記焼結金属体（１）に化学メッキを施して内部にニッケル被膜（12）が形成された請求項１、２又３記載の香り付き焼結金属片。
【請求項５】
前記焼結金属体（１）に電気メッキを施して外部に金或いは銀の貴金属被膜（13）が形成された請求項１、２、３又は４記載の香り付き焼結金属片。
【請求項６】
前記液体香料（２）が、アルコールと蒸留水に香料を入れた香水、或いはアルコールに天然抽出エキスを入れたアロマテラピーのオイルである請求項１又は３記載の香り付き焼結金属片。
【発明の詳細な説明】
【技術分野】
【０００１】
本発明は液体香料を含浸して使用時に香りを発散させると共に香りの入れ替えが容易である香り付き焼結金属片に関する。
【背景技術】
【０００２】
従来、香り付き焼結金属片としては、多孔質を有するポーラスな焼結金属体に香料を含浸させたものが種々提案されている。この香り付き焼結金属片は、一般に香り成分の保持能力が１０日前後或いはそれ以上になるように香料等の含浸状態を維持するために、香料の確実な浸透性や適度な経時的な発散性を具備させた構造のものであった。
【０００３】
しかしながら、前記焼結金属片は、孔が極めて細かく且つ複雑なため、液体香料が孔内部に染み込み、香り成分が内部にいつまでも残るのが特徴であるため、短期間（３日前後）に発散し尽すことはなかった。従って、本発明の焼結金属片のように、香り成分の保持能力を短期間にさせる工夫の発想と、且つ香りの入れ替えを容易に行う発想は従来にはなかった。
【特許文献１】なし
【発明の開示】
【発明が解決しようとする課題】
【０００４】
本発明は市販の香水やアロマテラピーのオイルを焼結金属体に浸透させて使用者が好きな香りを楽しむことができ、且つ洗浄が可能で、何回も他の香りに替えて種々の香りを楽しむことが可能と成る香り付き焼結金属片を提供することを目的とする。
【課題を解決するための手段】
【０００５】
本発明は上記欠点を解消するために成されたものであり、つまり、多数の直線状の貫通孔を有した焼結金属体に、液体香料を含浸させた構造とする。又、直径０．２ｍｍ〜１．０ｍｍの球状の粒子を用いた焼結金属体に、液体香料を含浸させた構造としても良い。この時、焼結金属体を円盤状に形成し、貫通孔の直径を０．０５ｍｍ〜０．５ｍｍにすると良く、また焼結金属体に化学メッキを施して内部にニッケル被膜が形成されたものとするか、或いは電気メッキを施して外部に金或いは銀の貴金属被膜が形成されたものとすれば良い。更に液体香料としては、アルコールと蒸留水に香料を入れた香水、或いはアルコールに天然抽出エキスを入れたアロマテラピーのオイル（以降、アロマオイルと言う）を用いると良い。
【発明の効果】
【０００６】
請求項１のように多数の直線状の貫通孔（1a）を有した焼結金属体（１）に、液体香料（２）を含浸させることにより、液体香料（２）の香りをより多く発散させることができ、且つその香りの入れ替えが容易なものとなるため、市販の香水やアロマオイルを焼結金属片（Ａ）に浸透させて使用者が好きな香りを楽しむことができ、且つ洗浄が可能で、何回も他の香りに替えて種々の香りを楽しむことが可能となる香り付き焼結金属片（Ａ）が得られる。
【０００７】
請求項２のように焼結金属体（１）が円盤状であり、貫通孔（1a）の直径を０．０５ｍｍ〜０．５ｍｍとすることにより、香り成分の保持能力を３日前後の短期間にすることができると共に貫通孔（1a）の洗浄が出来るため、香りの入れ替えが容易に行えるものとなる。また焼結金属体（１）を円盤状に形成することにより、ピアス，イヤリング，ネックレス，ブローチ等の装飾品に穴を形成し、その穴に本発明品を嵌め込めば簡単に取付けることが可能となり、他の商品に対しても穴を形成し、その穴に嵌め込めば本発明品が簡単に取付けられるため、広い用途が期待出来るものとなる。
【０００８】
請求項３に示すように直径０．２ｍｍ〜１．０ｍｍの球状の粒子（11）を用いた焼結金属体（１）に、液体香料（２）を含浸させることにより、請求項１と同様な効果が得られると共に香り成分の保持能力を３日前後の短期間にすることができ、且つ貫通孔（1a）の洗浄が出来るため、香りの入れ替えが容易に行えるものとなり、更に製造コストが安価なものとなる。
【０００９】
請求項４に示すように焼結金属体（１）に化学メッキを施して内部にニッケル被膜（12）が形成されることにより、粒子（11）を焼結する際に生じた表面のキズやクラック或いは凹凸が、化学メッキのニッケル被膜（12）で覆われて滑らかな表面が得られるため、液体香料（２）が粒子（11）内部に滲んで入る恐れがなくなり、洗浄した後の残存香料が極めて少なくなると共に防錆効果も得られる。又、前記貫通孔（1a）に於いても洗浄した後の残存香料がより少なくなると共に防錆効果も得られる。
【００１０】
請求項５のように焼結金属体（１）に電気メッキを施して外部に金或いは銀の貴金属被膜（13）が形成されることにより、本発明品が綺麗に仕上げられると共に高級感を醸し出し、且つ表面の防錆効果も得られるものとなる。
【００１１】
請求項６に示すように液体香料（２）として、アルコールと蒸留水に香料を入れた香水を用いれば、市販の香水が使用できるため、好みに合わせた香りを容易に手に入れることが可能となる。またアルコールに天然抽出エキスを入れたアロマオイルを用いれば、アロマテラピーによる香りが得られ、特に液状香り成分のバリエーションによってアロマオイルを入れ替えれば、アロマテラピー効果が得られる。
【発明を実施するための最良の形態】
【００１２】
図１、図２は本発明の実施形態を示す図であり、これについて説明する。（１）は多数の平行な直線状の貫通孔（1a）を有した焼結金属体であり、該焼結金属体（１）は円盤状に形成されている。また前記貫通孔（1a）の直径としては、０．０５ｍｍ〜０．５ｍｍとするのが好ましい。この円盤状の焼結金属体（１）の外径が６ｍｍの時、厚さとしては２ｍｍ〜３ｍｍにするのが好ましいが、この寸法や前記円盤状の形状に限定されるものではなく、例えば、図５（ｃ）のような星形状或いは図５（ｄ）のような円柱形状に焼結金属片（Ａ）を形成させても良い。又、焼結金属体（１）の材質には鉄合金とステンレスなどを用い、前記焼結金属体（１）としては、販売元の日本金型産業株式会社の商品名「焼結ベント（ガス抜き）」或いは株式会社ファインシンターや東京焼結金属株式会社の製品を使用するのが好ましい。尚、この焼結ベントの製法は、円筒の中に銅製の貫通孔用棒を離して多数本配置し、円筒内の上部に鉄粉末或いはステンレス粉末を貫通孔用棒の周囲に詰め込み、焼結させたものである。この時、貫通孔用棒は溶けて上記粉末に浸透し、残ったものは下方へ流れ出るため、その部分が貫通孔（1a）として形成される。また前記貫通孔（1a）に化学メッキでニッケル被膜（12）を形成させ、前記焼結金属体（１）の表面に電気メッキで金或いは銀の貴金属被膜（13）を形成させても良い。（２）は焼結金属体（１）に含浸させた液体香料であり、該液体香料（２）には、アルコールと蒸留水に香料を入れた香水、或いはアルコールに天然抽出エキスを入れたアロマオイルがある。尚、前記天然抽出エキスとは、ハーブ系のラベンダーやペパーミントなどの天然で１００％純粋の精油を指す。又、前記香水は市販のものを用いれば良い。
【００１３】
図３、図４は本発明の別実施形態を示す図であり、これについて説明する。（１）は直径０．２ｍｍ〜１．０ｍｍの球状の粒子（11）を用いた焼結金属体であり、該焼結金属体（１）の粒子（11）としては０．５ｍｍのものを使用するのが好ましい。また前記焼結金属体（１）は円盤状で通常焼結フィルターと呼ばれるものを用いれば良い。又、前記焼結金属体（１）の内部には、化学メッキが施されてニッケル被膜（12）を形成すると良い。この時、化学メッキを施すことにより、内部の２μｍ以下の小さな隙間が埋まり、粒子（11）間に５０μｍ〜２００μｍの大きな隙間が出来る。しかも、焼結する際に粒子（11）の表面に図４に示すようなキズやクラック或いは凹凸ができた場合でも、化学メッキのニッケル被膜（12）によって粒子（11）の表面が滑らかになるため、後述する液体香料（２）が粒子（11）内部に入り込まなくなり、洗浄した後の残存香料が極めて少なくなると共に防錆効果も得られる。更に焼結金属体（１）に電気メッキが施されて外部に金或いは銀の貴金属被膜（13）を形成すると良い。この時、電気メッキを施すことにより、本発明品の外部が金或いは銀で綺麗に仕上げられると共に高級感を醸し出し、且つ防錆効果も得られるものとなる。尚、前記電気メッキは内部まで被膜を形成することができず、外部のみに貴金属被膜（13）が形成される。（２）は焼結金属体（１）の粒子（11）間に含浸させた液体香料であり、該液体香料（２）は前記実施形態と同じものを使用すれば良い。
【００１４】
次に本発明の使用方法を図５に基づいて説明する。先ず図５（ａ）に示すピアスに使用する場合には、焼結金属体（１）をピアスの中央に嵌め込む。尚、前記ピアスの中央の嵌合穴としては貫通穴に形成するのが好ましい。その後、スポイトで好みの香りがする液体香料（２）を吸い、焼結金属体（１）の上面から米粒大の大きさを１粒〜２粒浸透させると、焼結金属体（１）に香りが付加されたものとなる。この時、前記液体香料（２）は毛細管現象によって、市販の香水やアロマオイルがスムーズに貫通孔（1a）へ浸透される。また本発明は材質が金属のため、一般の多孔質の樹脂や布製のものと比べて熱伝導率が良好であり、室内に於いては蒸発効果が大きく、定量的に蒸発し安定した香りを引き出すものとなる。本発明を図５（ｂ）に示すイヤリングに使用する場合には、焼結金属体（１）をイヤリングの中央に嵌め込む。その後、好みの香りがする液体香料（２）をスポイトで吸い、焼結金属体（１）の上面から米粒大の大きさを１粒〜２粒浸透させる。又、図５（ｃ）のようなストラップに使用する場合には、焼結金属体（１）をストラップに嵌め込むと共に、好みの香りがする液体香料（２）をスポイトで吸い、焼結金属体（１）の上面から米粒大の大きさを２粒〜４粒浸透させる。更に図５（ｄ）のように眼鏡のフレームに使用する場合には、焼結金属体（１）を眼鏡のフレームの両端部に嵌め込むと共に、好みの香りがする液体香料（２）をスポイトで吸い、焼結金属体（１）の上面から米粒大の大きさを１粒浸透させる。また図５（ｅ）に示すブローチに使用する場合には、焼結金属体（１）をブローチの中央に嵌め込む。その後、好みの香りがする液体香料（２）をスポイトで吸い、焼結金属体（１）の上面から米粒大の大きさを２粒浸透させる。このようにピアス，イヤリング，ネックレス，ブローチ等の装飾品や、眼鏡のフレーム或いは携帯用ストラップまたは置物や調度品等に発香効果のある本発明品を埋め込んで使用すると良い。尚、前記液体香料（２）を焼結金属体（１）に浸透させる量としては、焼結金属体（１）の表面が溢れ出るまで垂らし、溢れ出るまでの粒数より１粒減らした量とすれば良い。溢れた時には、表面の溢れ出た分をスポイトなどで吸い取れば良い。
【００１５】
前記状態で使用すると、液体香料（２）の発散は３日前後の短期間で終了する。このため、同じ液体香料（２）をスポイトで吸って焼結金属体（１）の上面から上記同様にして浸透させても良いが、新しい液体香料（２）に切り替える場合について説明する。先ず焼結金属体（１）から香りを抜く時には、４５℃前後の湯をシャワー状にして１分間以上洗浄する。その後、揮発性の消毒液又は洗浄剤、例えば消毒用エチルアルコールに２分前後浸け、取出して水洗いして乾燥させる。この時、洗浄後の残りの香りとしては、ほのかに残るが殆ど気にならない程度のものとなる。その後、新しい液体香料（２）をスポイトで吸って焼結金属体（１）の上面から上記同様にして浸透させることにより、新たな香りが付加されるのである。この時、新しい香りによって、前の香りは消されるのである。
【００１６】
このように香りを付ければ、液体香料（２）の香料効果が３日前後の短い期間で終了し、液体香料（２）の持続期間が短いものとなる。尚、前記液体香料（２）の持続期間としては、直径０．１ｍｍの貫通孔（1a）を有した焼結金属体（１）或いは、直径０．５ｍｍの球状の粒子（11）を用いた焼結金属体（１）では、０〜６時間では１００〜８０％が残存し、６〜１２時間では８０〜７０％、１２〜２４時間では７０〜５０％が残存し、２日目では３０％、３日目では２０％であり、４日目では残存量はわずかになり、香りもわずかとなった。
【産業上の利用可能性】
【００１７】
本発明品は身の回りの装飾品だけでなく、造花や置物或いはルアーまたは調度品等に埋め込んで使用することが可能となる。
【図面の簡単な説明】
【００１８】
【図１】本発明の実施形態を示す説明図である。
【図２】本実施形態の焼結金属体の要部拡大断面を示す説明図である。
【図３】本発明の別実施形態を示す説明図である。
【図４】図３の要部の拡大断面を示す説明図である。
【図５】本発明の使用状態を示す説明図である。
【符号の説明】
【００１９】
１  焼結金属体
1a  貫通孔
11  粒子
12  ニッケル被膜
13  貴金属被膜
２  液体香料
【図１】
2006274377.tif 000003
【図２】
2006274377.tif 000004
【図３】
2006274377.tif 000005
【図４】
2006274377.tif 000006
【図５】
2006274377.tif 000007